(57)【要約】【課題】  常態的に伸縮を繰り返す弾性基材に貼り付けて長期間使用しても、該基材からの浮きや剥離が発生せず、フィルムの割れ、変色等の外観不具合がなく、更にプリンタ印刷性に優れているマーキングフィルムを提供すること。【解決手段】  弾性基材の表面に被着する粘着剤層；画像受容層と着色材層とを有していて、表面に着色材層から成る画像が形成された画像層；及び無黄変ポリウレタンフィルム及び画像受容層の表面に被着する粘着剤層を有する表面保護シート；を少なくとも有し、７〜２０Ｎ／２５ｍｍの５％引張り張力、及び１５０％以上の伸び率を有する、弾性基材用マーキングフィルム。【選択図】図１
2006346885.tif 000002
【特許請求の範囲】
【請求項１】
弾性基材の表面に被着する粘着剤層；
画像受容層と着色材層とを有していて、表面に着色材層から成る画像が形成された画像層；及び
無黄変ポリウレタンフィルム及び画像受容層の表面に被着する粘着剤層を有する表面保護シート；
を少なくとも有し、
７〜２０Ｎ／２５ｍｍの５％引張り張力、及び１５０％以上の伸び率を有する、弾性基材用マーキングフィルム。
【請求項２】
前記画像受容層が、（ａ）脂肪族ポリエーテル系ポリウレタンと（ｂ）脂肪族ポリエステル系ポリウレタン又は脂肪族アクリル系ポリウレタンとを含有する溶液又は分散体から形成された樹脂層である、請求項１記載の弾性基材用マーキングフィルム。
【請求項３】
前記弾性基材がエスカレータ又は動く歩道の手すりベルトである請求項１又は２記載の弾性基材用マーキングフィルム。
【請求項４】
前記画像が静電印刷法又は溶剤系インクジェット印刷法によって形成されたものである請求項１〜３のいずれか記載の弾性基材用マーキングフィルム。
【発明の詳細な説明】
【技術分野】
【０００１】
本発明は、基材に貼り付けて情報や画像を提供するマーキングフィルムに関し、特に伸縮性を有する弾性基材用のマーキングフィルムに関する。
【背景技術】
【０００２】
天然ゴム及び合成ゴムのような弾性材料製の物品は伸縮性を有するため、マーキングフィルムのような粘着フィルムが接着し難い。また、一旦接着した粘着フィルムであっても、基材である弾性物品が伸縮すると容易に剥離してしまう。
【０００３】
とりわけ、エスカレータや動く歩道の手すりベルトなどの部材は常態的に伸縮を繰り返す。そのため、かかる部材の表面に粘着フィルムを被着させると使用中にしわ、割れ、剥離などが容易に生じる。さらに、近年エスカレータ等の設備は屋外に設置されることも多く、紫外線や降雨によって容易に黄変、劣化してしまうという問題もある。従って、マーキングフィルムを広告媒体として、エスカレータや動く歩道の手すりベルトなどに長期間掲出するためにはこれらの問題を解決する必要がある。
【０００４】
特許文献１にはエスカレーターの手すりベルト用フィルムカバーが記載されている。このフィルムカバーは、手すりベルトの表面に被着する粘着剤層及び塩化ビニルフィルムからなっている。しかしながら、塩化ビニルは通常張力が高いため、手すりベルトの伸縮に追従し難く、割れやすい。
【０００５】
また、特許文献２には、ポリウレタンフィルムからなるベース層、ベース層の裏面に設けられた粘着剤層、ベース層の表面上に印刷された画像、及びその画像を保護するポリウレタン粘着フィルムを有するエスカレーターのハンドレールに被着させる複合フィルムが記載されている。しかしながら、ここにはフィルム素材の物性や耐候性向上の必要性、それを実現する方法が記載されていない。
【０００６】
マーキングフィルムが有するデザインは他者と差別化することがその本質的な機能であり、独自性が尊重される。そのために、独自に作成したデザインを簡単に印刷することに対する需要が大きい。かかる需要に対応して、マーキングフィルムには、コンピュータ制御されたプリンタを使用して画像を印刷することが好ましい。
【０００７】
しかしながら、特許文献２に記載のようなポリウレタンフィルムはインク受容性に乏しいために、使用できる画像形成方法が限定され、各種プリンタによる画像形成が困難である。また、フィルムに対する画像の密着性が悪く、使用中に画像のひび割れや剥離などが生じ易い。
【特許文献１】特開平７−１０１６５９号公報
【特許文献２】特表２００２−５３７２００
【発明の開示】
【発明が解決しようとする課題】
【０００８】
本発明は上記従来の問題を解決するものであり、その目的とするところは、常態的に伸縮を繰り返す弾性基材に貼り付けて長期間使用しても、該基材からの浮きや剥離が発生せず、フィルムの割れ、変色等の外観不具合がなく、更にプリンタ印刷性に優れているマーキングフィルムを提供することにある。
【課題を解決するための手段】
【０００９】
本発明は、弾性基材の表面に被着する粘着剤層；
画像受容層と着色材層とを有していて、表面に着色材層から成る画像が形成された画像層；及び
無黄変ポリウレタンフィルム及び画像受容層の表面に被着する粘着剤層を有する表面保護シート；
を少なくとも有し、
７〜２０Ｎ／２５ｍｍの５％引張り張力、及び１５０％以上の伸び率を有する、弾性基材用マーキングフィルムを提供するものであり、そのことにより上記目的が達成される。
【発明の効果】
【００１０】
本発明は画像付きマーキングフィルムであり、従来のフィルムに比べてデジタル画像印刷性、耐候性、柔軟性、曲面追従性に優れている。これは例えばエスカレータ手摺り等の常態的に伸縮を繰り返す弾性基材に貼り付けて長期間使用しても手摺り表面からの浮き、剥離が発生せず、フィルムの割れ、変色等の外観不具合がのないマーキングフィルムとして有用である。
【発明を実施するための最良の形態】
【００１１】
図１は本発明の一実施形態であるマーキングフィルムの層構造を示す断面図である。粘着剤層１はマーキングフィルムを基材である弾性物品（弾性基材）に被着させるための層をいう。粘着剤層は透明な粘着剤で形成される。粘着剤としては、例えば、天然ゴム系、ブチルゴム系、イソブチルゴム系、ＳＢＲ系、アクリル（酸エステル）系、シリコーン系、熱可塑性エラストマーなどの粘着性樹脂を用いることができる。中でも硬化型アクリル系粘着性樹脂が耐候性及び弾性基材との密着性の点で好ましい。
【００１２】
粘着剤層１には粘着付与剤を含ませてもよい。そうすると、弾性基材との密着性が更に向上する。粘着付与剤は、粘着付与剤と粘着性樹脂との固形分比が５０／５０重量部となるまでの量用いられる。粘着付与剤の量がこれ以上になると低温接着性が低下する。
【００１３】
粘着剤層１の厚さは５〜５０μｍ、特に１５〜４０μｍの範囲が好ましい。粘着剤層の厚さが５μｍよりも薄いと弾性基材からの浮きや剥離が発生し易くなり５０μｍを超えると、塗工外観が悪くなったり、フィルムと基材にずれが生じる場合がある。
【００１４】
粘着剤層１の形成は、粘着性樹脂等を酢酸エチル等の溶媒に溶解するか、それに分散させて樹脂組成物とし、これを支持体の表面に塗布し、塗布層に含まれる溶媒を蒸発させて行なう。支持体としては、剥離処理ポリマーフィルム、ポリマーフィルムラミネート剥離処理紙、及び剥離処理紙のようなシート材を用いればよい。また、樹脂組成物を塗布する方法は特に限定されず、公知のコーティング方法、例えば、リバースロールコーティング、グラビアロールコーティング、スリツトダイコーテイング、キスコーテイング、ナイフコートなどを利用すればよい。
【００１５】
画像受容層２は、（ａ）脂肪族ポリエーテル系ポリウレタンと（ｂ）脂肪族ポリエステル系ポリウレタン又は脂肪族アクリル系ポリウレタンとを含有する樹脂層である。これらの樹脂は溶剤中溶液、溶剤中樹脂分散体、水分散体又はエマルジョン等の混合可能な形態で存在又は市販されているものを使用する。また、これらの樹脂液などは着色材や顔料等の添加剤を含んでいてもよい。
【００１６】
脂肪族ポリエーテル系ポリウレタンは、ポリオキシプロピレングリコール（ＰＰＧ）やポリオキシテトラメチレングリコール（ＰＴＭＧ）等の二官能ポリエーテルとジイソシアネートとを反応させたポリマーを用いる。脂肪族ポリエーテル系ポリウレタンは画像受容層の耐黄変性、柔軟性、耐加水分解性、インク受容性、インク密着性等を向上させる。
【００１７】
脂肪族ポリエーテル系ポリウレタンの具体例には、アビシア（Ａｖｅｃｉａ）社製「ネオレッツ（ＮｅｏＲｅｚ）Ｒ６５０）」、「ネオレッツＲ６００）」、「ネオレッツＲ９６６）」、「ネオレッツＲ９６７）」、「ネオレッツＡＸ３１１）」等が挙げられる。
【００１８】
脂肪族ポリエステル系ポリウレタンはアジピン酸と多価アルコールとの重縮合によって得られるアジペートとジイソシアネートとを重合させて得られるポリマーを用いる。脂肪族ポリエステル系ポリウレタンは画像受容層の耐黄変性、耐ブロッキング性、耐磨耗性等を向上させる。
【００１９】
脂肪族ポリエステル系ポリウレタンの具体例には、アビシア社製「ネオレッツＲ９８９」、「ネオレッツＲ９６６０」、「ネオレッツＲ９７２」、「ネオレッツＲ９６３７」、「ネオレッツＲ９６７９」、大日精化社製「レザミンＮＥ３０８」等が挙げられる。着色材を含有する大日精化製「セイカセブンＮＥＴ５０９３（ＰＭ）ホワイト」等を用いてもよい。
【００２０】
脂肪族アクリル系ポリウレタンはアクリルポリオールとジイソシアネートとの重合で得られるポリマーを用いる。脂肪族アクリル系ポリウレタンは画像受容層の耐黄変性、耐摩耗性、耐ブロッキング性等を向上させる。
【００２１】
脂肪族アクリル系ポリウレタンの具体例には、アビシア社製「ネオパック（ＮｅｏＰａｃ）Ｅ１２５」、「ネオパックＲ９６９９」等が挙げられる。
【００２２】
画像受容層に含まれる（ａ）脂肪族ポリエーテル系ポリウレタンと（ｂ）脂肪族ポリエステル系ポリウレタン又は脂肪族アクリル系ポリウレタンとの割合は、固形分質量比で７０／３０〜９７／３好ましくは８０／２０〜９５／５である。この割合が７０／３０未満であるとインクの受容性やフィルムの柔軟性が低下し、９７／３を超えると受容層表面にタックが発生し、ブロッキングが生じ易くなる。
【００２３】
画像受容層の厚さは５〜４０μｍ、特に１０〜３０μｍの範囲が好ましい。画像受容層の厚さが５μｍよりも薄いとインク吸収性が低下し易くなり、４０μｍを超えると塗布表面外観が悪くなる恐れがある。
【００２４】
画像受容層は、上述の樹脂液等を適量混合し、要すれば添加剤等を加えて樹脂組成物を得、これを層状に成形して調製する。層形成は、例えば、樹脂組成物を支持体の表面に塗布し塗布層に含まれる溶媒を蒸発させて行なう。使用する支持体及び塗布方法は粘着剤層の場合と同様である。
【００２５】
表面保護シート５は無黄変ポリウレタンフィルム４の片面上に粘着剤層３を有する粘着フィルムである。無黄変ポリウレタンフィルムは実質的に二重結合をもたないウレタン樹脂から作られたフィルムを用いる。無黄変ポリウレタンフィルムはマーキングフィルムの耐黄変性、柔軟性、耐候性等を向上させる。
【００２６】
好ましい無黄変ポリウレタンフィルムは、厚さ５〜３００μｍ、好ましくは１０〜２００μｍ、伸び（ＪＩＳＺ０２３７）１００％以上を有するものである。無黄変ポリウレタン樹脂の具体例には、ＢＡＳＦ社製「エラストランＮＹ５８５」、日本マタイ社製「エスマーＵＲＳ」、ハンツマン社製「Ｋｒｙｓｔａｌｇｒａｎ」等が挙げられる。
【００２７】
粘着剤層３は粘着フィルムを製造する際に通常用いられる方法で無黄変ポリウレタンフィルム４の片面上に形成される。例えば、粘着剤層３は粘着剤層１と同様の材料及び方法にて形成されてよい。粘着剤層３の厚さは通常１０〜５０μｍ程度である。
【００２８】
剥離ライナ６はマーキングフィルムが弾性基材に貼り付けられるまでの間粘着剤層１の表面を保護するために一時的に取付けられる層をいう。剥離ライナ６は、剥離処理ポリマーフィルム、ポリマーフィルムラミネート剥離処理紙、及び剥離処理紙のようなシート材を用いればよく、層形成に用いた支持体を使用してもよい。
【００２９】
本発明のマーキングフィルムはこれらの層を組合わせて調製する。まず、剥離ライナ６の剥離処理面に粘着剤層１及び画像受容層２をこの順にラミネートする。そして、得られた積層フィルムにおいて、画像受容層２に着色材層７が付与されて受像面に画像が記録される。画像受容層２及び着色材層７を併せて画像層８という。
【００３０】
画像記録の方式は特に限定されない。デジタル画像を簡単に印刷するために、コンピュータ制御可能なプリンタによって行いうるものが好ましい。例えば、熱転写印刷法、静電印刷法、溶剤系インクジェット印刷法等が採用される。
【００３１】
インクジェット印刷法では、着色材として溶剤を含むインクが使用され、画像受容層には良好なインク受容性が要求される。他方熱転写印刷法や静電印刷法の場合、着色材として湿式又は乾式トナー、インクリボン等が使用され、画像受容層には熱融着性、着色材との密着性、耐候性が要求される。本発明で用いる画像受容層２は上述の特性を併せ持ち、いずれの画像記録方式によっても密着性に優れた高品質の画像を記録することができる。
【００３２】
画像形成が行われた後、画像層８の上に表面保護シート５がラミネートされ、適当な寸法に裁断されて本発明のマーキングフィルムが得られる。
【００３３】
本発明のマーキングフィルムは、２０℃の環境下で３００ｍｍ／分で測定した７〜２０Ｎ／２５ｍｍ、好ましくは８〜１５Ｎ／２５ｍｍの５％引張り張力を有する。５％引張り張力が７Ｎ／２５ｍｍ未満であるとフィルムの強度が不十分となり、２０Ｎ／２５ｍｍを超えるとフィルムの伸び、柔軟性が不十分となる。
【００３４】
また、本発明のマーキングフィルムは同じ条件で測定した１５０％以上、好ましくは２００〜７００％のフィルム伸び率を有する。フィルム伸び率が１５０％未満であると被着体に対する追従性が不十分となる。
【００３５】
かかる物性を満足する限り、本発明のマーキングフィルムは追加の層を有していてよい。図２は本発明の他の実施形態であるマーキングフィルムの層構造を示す断面図である。画像受容層２と粘着剤層１の間に着色された下地層９が設けられている。そのことによりマーキングフィルムに隠蔽性が付与される。
【００３６】
下地層９はウレタン、アクリル、ポリエステル、ポリオレフィン等の樹脂及び顔料を含有する樹脂層であり、画像受容層と同様にして形成される。隠蔽性をさらに高めたり着色材等添加剤の移行を防止するために、下地層９と粘着剤層１との間にプライマー層（図には非表示）を更に設けてもよい。
【００３７】
本発明のマーキングフィルムは、それぞれのフィルムや層の成分として、添加剤を適量含有してよい。一般的な添加剤としては、例えば、染料、顔料、紫外線吸収剤、抗菌剤（例えば、シナネン社製「ゼオミック」、富士ケミカル社製「バクテキラー」、触媒化成工業社製「ＡＩＳ  ＮＡＺ３２０」、シントーファイン社製「バイオメッセンジャー」のような銀系抗菌剤）、光安定剤等が挙げられる。
【００３８】
以下の実施例により本発明を更に具体的に説明するが、本発明はこれらに限定されない。実施例に示されている量及び割合は特に断らない限り質量基準である。
【実施例】
【００３９】
実施例１
表面保護シートの調製
【００４０】
イソオクチルアクリレート／メチルメタクリレート／アクリル酸共重合体（固形分比７０／２２．５／７．５、重量平均分子量３６万、Ｔｇ−７℃）の酢酸エチル溶液とビスアミド系架橋剤とを混合して粘着剤溶液（共重合体と架橋剤の固形分比１００／０．１７）を得た。この粘着剤溶液をナイフコートにより紙ベース両面ポリエチレンラミネート剥離紙上に乾燥後の厚さが４０μｍになるように塗布した。塗布物を９０℃にて５分間加熱し乾燥及び架橋して粘着剤層を得た。
【００４１】
この粘着剤層と無黄変ポリウレタンフィルム（ＢＡＳＦ社製「エラストランＮＹ５８５」、厚さ１５０μｍ、ポリウレタンＡ）とをドライラミネートして、表面保護シートを得た。
【００４２】
マーキングフィルムの調製
【００４３】
脂肪族ポリエーテル系ポリウレタン（アビシア（Ａｖｅｃｉａ）社製「ネオレッツ（ＮｅｏＲｅｚ）Ｒ６５０」）と脂肪族アクリル系ポリウレタン（アビシア社製「ネオパック（ＮｅｏＰａｃ）Ｅｌ２５）とを固形分比９０／１０となるように混合し樹脂溶液（ポリウレタン１）を得た。この樹脂溶液をナイフコートにより剥離処理を施した厚さ５０μｍのポリエステルフィルム上に乾燥後の厚さが１５μｍになるように塗布した。塗布物を９０℃にて５分間加熱し乾燥及び架橋して画像受容層を得た。
【００４４】
脂肪族ポリエステル系ポリウレタン（大日精化社製「レザミンＮＥ３０８」）と白色顔料入りポリエステル系ポリウレタン（大日精化製「セイカセブンＮＥＴ５０９３（ＰＭ）ホワイト」）を固形分比１００／５０となるように混合し白色樹脂溶液を得た。この樹脂溶液をナイフコートにより上記画像受容層上に乾燥後の厚さが３５μｍになるように塗布した。塗布物を９０℃にて５分間加熱し乾燥して下地層を得た。
【００４５】
イソオクチルアクリレート／メチルメタクリレート／アクリル酸共重合体（固形分比７０／２２．５／７．５、重量平均分子量３６万、Ｔｇ−７℃）の酢酸エチル溶液とビスアミド系架橋剤とを混合して粘着剤溶液（共重合体と架橋剤の固形分比１００／０．１７）を得た。この粘着剤溶液をナイフコートにより紙ベース両面ポリエチレンラミネート剥離紙上に乾燥後の厚さが３０μｍになるように塗布した。塗布物を９０℃にて５分間加熱し乾燥及び架橋して粘着剤層を得た。
【００４６】
得られた粘着剤層の上に上記下地層及び画像受容層を、下地層が粘着剤層に接するようにドライラミネートしてデジタル画像受容フィルムを得た。
【００４７】
次に、静電プリンタ（３Ｍ社製「スコッチプリント２０００システム」）でトランスファーメディア（３Ｍ杜製「トライデント（Ｔｒｉｄｅｎｔ）」）に顔料トナーで転写用デジタル画像を形成した。次に、ヒートラミネーター（３Ｍ社製「オルカIII」）でデジタル画像受容フィルムの受像面に画像を熱転写した。ヒートラミネーターの設定条件は、上部ロール温度１３５℃、下部ロール温度５０℃、スピード７０ｃｍ／分、圧力６０ｐｓｉとした。トランスファーメディアの紙キャリアを除去してトナー画像が完全に転写されたことを目視で確認した。
【００４８】
密着性試験としてトナーに碁盤目状に１００個の切り込みを入れ、３Ｍ社製「＃６１０テープ」を貼り付け高速で剥離した。＃６１０テープ側にトナーの転移はなく、着色材層の密着性は良好であることが確認された。その後、画像層の上に表面保護シートを常温でラミネートして、マーキングフィルムを調製した。このマーキングフィルムの層構造は図２に示したとおりである。
【００４９】
マーキングフィルムの伸び物性試験
【００５０】
マーキングフィルムを２５ｍｍ幅に切断して試験片とし、この伸び物性をテンシロンを用いて測定した。測定条件は、環境温度２０℃、掴み間隔１００ｍｍ、及び引張り速さ３００ｍ／ｍｉｎとした。その結果、５％引っ張り張力は９．８Ｎ／２５ｍｍ、及び伸び率は３００％以上であった。また、２０℃におけるハイパロンゴム手摺りからの９０°剥離力（剥離速さ３００ｍ／ｍｉｎ）を測定したところ、１２Ｎ／２５ｍｍであった。
【００５１】
マーキングフィルムの追従性及び割れ性試験
【００５２】
マーキングフィルムを縦３００ｍｍ横１２０ｍｍの寸法に裁断して試験片とし、これをハイパロンゴム製のエスカレータ手すりベルトに貼り付けた。ついで、この状態でエスカレータを３００時間駆動した。その後、試験片の外観を目視で観察した。その結果、フィルムの剥離及びフィルムの割れ等外観不具合は認められず、良好と判定された。
【００５３】
マーキングフィルムの黄変性試験
【００５４】
マーキングフィルムを縦３００ｍｍ横１２０ｍｍの寸法に裁断して試験片とし、これをハイパロンゴム製のエスカレータ手すりベルトに貼り付け屋外に約６ケ月放置した。その後、試験片の外観を目視で観察した。その結果、保護フィルムの黄変等外観不具合は認められず、良好と判定された。
【００５５】
実施例２
プライマー層用樹脂溶液として、変性アクリル系樹脂溶液（日本触媒社製「ポリメントＮＫ３５０」）を準備した。この樹脂溶液を、実施例１と同様にして調製した下地層の粘着剤層と接する側の面上に、乾燥後の厚さが約１μｍになるようにグラビアコーターで塗布し、６５℃にて１分間乾燥させた。このプライマー層付下地層を用いること以外は実施例１と同様にしてマーキングフィルムを調製し、性能を試験した。結果を表１に示す。
【００５６】
実施例３
実施例１と同様にして調製したデジタル画像受容フィルムの受像面に、溶剤系インクジェットプリンタ（住友スリーエム社製「ＳＰＺ１６００Ｍ」）で画像を形成した。その際、双方向印刷、８パス、インク６色（シアン、マゼンク、イエロー、ブラック、ライトシアン、ライトマゼンタ）、解像度７２０ｄｐｉ、標準スピードの条件で作画した。形成された画像を観察したところインクにじみのない高品質な画像であった。
【００５７】
次いで、実施例１で使用した無黄変ポリウレタン製フィルムに、銀系無機抗菌剤（カネボウ化成社製「ＯＭ−ＡＪ２１３」）を、無黄変ポリウレタン１００質量部に対して２質量部になる量添加し、その片面上に粘着剤層を形成して表面保護シートを得た。
【００５８】
画像形成したデジタル画像受容フィルムの上に表面保護シートをラミネートしてマーキングフィルムを調製し、実施例１と同様にして性能を試験した。結果を表１に示す。また、ＪＩＳＺ２８０１に記載された黄色ブドウ球菌及び大腸菌により耐水及び耐候試験を実施し効果が認められた。
【００５９】
実施例４
水性脂肪族ポリエーテル系ポリウレタン（アビシア（Ａｖｅｃｉａ）社製「ネオレッツ（ＮｅｏＲｅｚ）Ｒ６５０」）、水性脂肪族ポリエステル系ポリウレタン（アビシア社製「ネオレッツＲ９８９」）、及び白色顔料入り水性ウレタン樹脂（大日精化製「セイカセブンＤＷ０６０ホワイト」）を固形分比９０／１０／５０となるように混合し樹脂溶液（ポリウレタン２）を得た。この樹脂溶液をナイフコートにより紙ベース両面ポリエチレンラミネート剥離紙上に乾燥後の厚さが５５μｍになるように塗布した。塗布物を９０℃にて５分間加熱し乾燥して画像受容層を得た。
【００６０】
実施例１と同様にして調製した粘着剤層の上にこの画像受容層をドライラミネートしてデジタル画像受容フィルムを得た。実施例３と同様にして溶剤系インクジェット印刷法により画像を形成した。形成された画像を観察したところインクにじみのない高品質な画像であった。その後、画像層の上に実施例１と同様にして調製した表面保護シートを常温でラミネートして、マーキングフィルムを調製した。このマーキングフィルムの層構造は図１に示したとおりである。
【００６１】
得られたマーキングフィルムを実施例１と同様にして試験した。結果を表１に示す。
【００６２】
実施例５
ブチルアクリレート／アクリル酸共重合体（固形分比９８／２、重量平均分子量４６万、Ｔｇ−２８℃）１００部及び粘着付与剤（ハーキュラス社製「フオーラル８５」）５０部の酢酸エチル溶液と、イソシアネート系架橋剤（綜研化学社製「コロネートＬ４５」）とを混合して粘着剤溶液（共重合体と架橋剤の固形分比１００／５．９）を得た。
【００６３】
この粘着剤溶液をナイフコートにより紙ベース両面ポリエチレンラミネート剥離紙上に乾燥後の厚さが３０μｍになるように塗布した。塗布物を９０℃にて５分間加熱し乾燥及び架橋して粘着剤層を得た。
【００６４】
得られた粘着剤層を用いること以外は実施例１と同様にしてマーキングフィルムを調製し、性能を試験した。結果を表１に示す。
【００６５】
比較例１
白色塩化ビニルレセプターフィルム（３Ｍ社製「コントロールタックフィルムＲＧ１８０−１０」）に、実施例３と同様にして溶剤系インクジェット印刷法により画像を形成した。形成された画像を観察したところインクにじみは認められず、画像品質にも問題はなかった。その後、このフィルムの上に、アクリル・フッ素系透明オーバーラミネートフィルム（住友３Ｍ社製「スコッチプリントＳＰ４１１４」）をラミネートした。得られたマーキングフィルムの性能を実施例１と同様にして試験した。結果を表１に示す。
【００６６】
比較例２
白色ポリオレフィンレセプターフィルム（住友３Ｍ社製「スコッチプリントＳＰ４２３２Ｃ」）に、実施例１と同様にして静電印刷法により画像を形成した。形成された画像を観察したところトナー密着性、画像品質に問題はなかった。その後、このフィルムの上に、アクリル・フッ素系透明オーバーラミネートフィルム（住友３Ｍ社製「スコッチプリントＳＰ４１１４」）をラミネートした。得られたマーキングフィルムの性能を実施例１と同様にして試験した。結果を表１に示す。
【００６７】
比較例３
白色ポリウレタンレセプターフィルム（住友３Ｍ社製「スコッチプリントＳＰ４２３４Ｃ」）に、実施例１と同様にして静電印刷法により画像を形成した。形成された画像を観察したところトナー密着性、画像品質に問題はなかった。その後、このフィルムの上に、アクリル・フッ素系透明オーバーラミネートフィルム（住友３Ｍ社製「スコッチプリントＳＰ４１１４」）をラミネートした。得られたマーキングフィルムの性能を実施例１と同様にして試験した。結果を表１に示す。
【００６８】
比較例４
白色ポリウレタンレセプターフィルム（住友３Ｍ社製「スコッチプリントＳＰ４２３４Ｃ」）に、実施例１と同様にして静電印刷法により画像を形成した。形成された画像を観察したところトナー密着性、画像品質に問題はなかった。その後、このフィルムの上に、ポリウレタン系透明オーバーラミネートフィルム（住友３Ｍ社製「スコッチプリントＳＰ４８５７」）をラミネートした。得られたマーキングフィルムの性能を実施例１と同様にして試験した。結果を表１に示す。
【００６９】
比較例５
白色塩化ビニルレセプターフィルム（３Ｍ社製「スコッチプリント８６２０」）に、実施例１と同様にして静電印刷法により画像を形成した。形成された画像を観察したところトナー密着性、画像品質に問題はなかった。その後、このフィルムの上に、実施例１と同様にして調製した表面保護シートをラミネートした。得られたマーキングフィルムの性能を実施例１と同様にして試験した。結果を表１に示す。
【００７０】
比較例６
芳香族系ポリウレタンフィルム（Ｎｏｖｅｏｎ社製「ＥＳＴＡＮＥ５８０９２」、厚さ７５μｍ）を準備し、これに実施例１と同様にして調製した粘着剤層をドライラミネートして、表面保護シートを得た。
【００７１】
実施例４と同様にしてデジタル画像受容フィルムを調製し、これに実施例３と同様にして溶剤系インクジェット印刷法により画像を形成した。形成された画像を観察したところインクにじみのない高品質な画像であった。
【００７２】
その後、画像層の上に表面保護シートを常温でラミネートして、マーキングフィルムを調製し、その性能を実施例１と同様にして試験した。結果を表１に示す。
【００７３】
［表１］
2006346885.tif 000003
a)着色材層の画像受容層に対する密着性
b)ハイパロンゴム手摺りからの９０°剥離力（N/25mm）
【図面の簡単な説明】
【００７４】
【図１】本発明の一実施形態であるマーキングフィルムの層構造を示す断面図である。
【図２】本発明の他の実施形態であるマーキングフィルムの層構造を示す断面図である。
【符号の説明】
【００７５】
１、３…粘着剤層、
２…画像受容層、
４…無黄変ポリウレタンフィルム、
５…表面保護シート、
６…剥離ライナ、
７…着色材層、
８…画像層、
９…下地層。
【図１】
2006346885.tif 000004
【図２】
2006346885.tif 000005